(57)【要約】【課題】透光性セラミックからなる発光管の両端部に金属ロウ材を用いて金属キャップが溶着され、該発光管内に希ガス及びフッ素が封入され、該発光管の外面には一対の外部電極が配設されてなるエキシマランプにおいて、点灯時間の経過によって発光管内のフッ素が減少して発光強度が減少していくことを抑制することができる構造を提供することにある。【解決手段】前記金属キャップおよび前記金属ロウ材の表面に酸化物層が形成されとともに、該酸化物層の表面にフッ化物層が形成されてなることを特徴とする。【選択図】  図１
2012181998.tif 000002
【特許請求の範囲】
【請求項１】
透光性セラミックからなる発光管の両端部に金属ロウ材を用いて金属キャップが溶着され、該発光管内に希ガス及びフッ素が封入され、該発光管の外面には一対の外部電極が配設されてなるエキシマランプにおいて、
前記金属キャップおよび前記金属ロウ材の表面に酸化物層が形成されとともに、該酸化物層の表面にフッ化物層が形成されてなることを特徴とするエキシマランプ。
【請求項２】
前記金属キャップがニッケルからなり、前記金属ロウ材が金−ニッケル合金であることを特徴とする請求項１に記載のエキシマランプ。
【発明の詳細な説明】
【技術分野】
【０００１】
本発明は、エキシマランプに関するものであり、特に、発光管内に希ガスとフッ素を封入してエキシマ光を放射するエキシマランプに係わるものである。
【背景技術】
【０００２】
従来、半導体集積回路において、高集積回路部分を作製する露光用光源として、アルゴンフッ素（ＡｒＦ）エキシマレーザが広く利用されている。
しかし、ＡｒＦエキシマレーザを用いて半導体ウエハの露光を行なう場合、該ＡｒＦエキシマレーザのビーム径は小さく、照射面積が非常に狭くなり、１枚の半導体ウエハを露光する露光時間が長くなるといった問題があった。
一方、最近では、上記ＡｒＦエキシマレーザと同様にＡｒＦエキシマ分子からのエキシマ光を放射するエキシマランプの開発が進められている。このような従来の技術としては、例えば、特開２００９−２６６７０４号公報（特許文献１）等が知られている。
この特許文献１には、放電容器の内部に種々の放電ガスを封入することにより、所望の波長の光が得られることが記載されており、Ａｒとフッ素を封入することにより、発光波長１８０ｎｍ〜２００ｎｍの光が放射されることが記載されている。このエキシマランプでは、広い面積に対して一括照射が可能であり、照射装置自身も小型の設備にできるといった利点がある。
【０００３】
図５に上記従来のＡｒＦエキシマランプの全体構造が示されており、（Ａ）は管軸方向の側断面図であり、（Ｂ）はその横断面図である。
このエキシマランプ１は、円筒状のサファイア（Ａｌ２Ｏ３）管からなる発光管２を有し、その外表面には一対の外部電極３、３が設けられており、また、その両端部には、金属キャップ４がロウ材５によって溶着されている。該金属キャップ４の一方には、排気管部６が形成されている。
そして、前記発光管２の両端部には、金属キャップ４の溶着を容易にすべくメタライズ層７が形成されている。
前記金属キャップ４は、例えば、ニッケル（Ｎｉ）で構成されており、該発光管２に封入されたフッ素（Ｆ）を含むガスによる影響が無く、Ｆを吸着する率も非常に低い、といった特徴を有している。
また、ロウ材５としては、例えば、銀銅合金（Ａｇ−Ｃｕ合金）を使用している。
【０００４】
ところで、この種エキシマランプでは、点灯中に発光管内部に封入したフッ素が発光管や金属キャップに吸着されて減少してしまい、十分な発光強度が得られなくなるという不具合を防止するために、それらの内表面を予めフッ化処理しておくことが行われている。
ところが、前記従来技術においては、図６（Ａ）に示すように、発光管１１と金属キャップ４の溶着に当たっては、ロウ材５を両者の間に挟み、これを加熱溶融させて溶着するものであるが、（Ｂ）に示すように、加熱により溶融したロウ材５は、発光管２と金属キャップ４の間から該キャップ４の内表面にまで流出していき、この流出部分５ａが放電空間に曝されることになる。
そして、当該流出部分５ａがフッ素と反応して該フッ素を吸着してしまうという不具合があった。
【０００５】
前記したフッ化処理によって、図７に示すように、金属キャップ４上のロウ材５（５ａ）の表面にはロウ材フッ化物層１０が形成されることが期待されているが、当該処理によってもなおフッ素が減少するという不具合は改善されないということが判明した。
そこで、その理由を調査すべく、ロウ材５の表面に形成したフッ化物層１０を走査電子顕微鏡（ＳＥＭ）で観察してみたところ、その表面には均一なフッ化物層が形成されていないことを発見した。
すなわち、ロウ材５の表面ではフッ化物層１０がまばらに形成されてしまい、フッ化物が存在しない空孔が島状に形成されることにより、このフッ化物層が形成されていない空孔部分と、封入したフッ素とが反応し、フッ素量が減少しているものであると推測された。
なお、この減少する分を見込んで発光管内に予めフッ素を多めに封入すると、このフッ素ガスが電離により生じた電子を高い確率で捕獲するため、放電の形成を抑制してしまうことにより、発光効率が低下するという問題があって、解決策とはなりえない。
【先行技術文献】
【特許文献】
【０００６】
【特許文献１】特開２００９−２６６７０４号公報
【発明の概要】
【発明が解決しようとする課題】
【０００７】
本発明は、以上のような事情に基づいてなされたものであり、透光性セラミックからなる発光管の両端部に金属ロウ材を用いて金属キャップが溶着され、該発光管内に希ガス及びフッ素が封入され、該発光管の外面には一対の外部電極が配設されてなるエキシマランプにおいて、発光管内に封入したフッ素が吸着されて減少することを防止して、長時間にわたって安定した照度が保てるようにした構造を提供せんとするものである。
【課題を解決するための手段】
【０００８】
上記課題を解決するために、この発明に係るエキシマランプは、前記金属キャップおよび前記金属ロウ材の表面に酸化物層が形成されとともに、該酸化物層の表面にフッ化物層が形成されてなることを特徴とする。
また、前記金属キャップがニッケルからなり、前記金属ロウ材が金―ニッケル合金であることを特徴とする。
【発明の効果】
【０００９】
本発明によれば、金属キャップおよび金属ロウ材の表面に酸化物層を形成し、その表面にフッ化層を形成するようにしたので、特に、ロウ材の表面にフッ化物層を密に被覆することができて、ロウ材が発光管内のフッ素と反応することがなく、その吸着がないので、長時間にわたって安定した照度を得ることができるものである。
【図面の簡単な説明】
【００１０】
【図１】本発明のエキシマランプの要部の断面図で、従来技術を示す図５に          対応した拡大断面図。
【図２】フッ化物層の形成プロセスの説明図。
【図３】本発明の処理工程の説明図。
【図４】本発明の実験結果を表すグラフ。
【図５】従来技術の側断面図と横断面図。
【図６】図５のＡ部の拡大断面図。
【図７】図６のＢ部の拡大断面図。
【発明を実施するための形態】
【００１１】
図１は、本発明の部分拡大図であり、従来技術を示す図５のＡ部の更にＢ部部分拡大図を示す、図７に相当する図であり、金属キャップ４上の金属ロウ材５の表面にロウ材酸化物層１１が形成され、更に、その表面にロウ材フッ化物層１０が形成されているものである。
具体的な一例として、金属キャップ４はニッケル（Ｎｉ）で構成され、金属ロウ材５は、金ニッケル合金（Ａｕ−Ｎｉ合金）で構成される。
【００１２】
図２は、上記金属キャップ４における積層構造とその形成プロセスを、本発明と従来技術との対比で示す説明図である。
初めに、従来技術においては、金属キャップ（Ｎｉ）４上のロウ材（Ａｕ−Ｎｉ）５の表面上に、表面フッ化処理によってロウ材フッ化物層（ＡｕＦ３−ＮｉＦ２）１０が形成される。
これに対して、本発明では、金属キャップ（Ｎｉ）４上のロウ材（Ａｕ−Ｎｉ）５の表面上に、表面酸化処理によってロウ材酸化物層（Ａｕ−ＮｉＯ）１１を形成し、その上に表面フッ化処理によってロウ材フッ化物層（ＡｕＦ３−ＮｉＦ２）１０が形成されている。
【００１３】
図３にランプの作成工程が示されている。
＜ロウ材の表面酸化処理（Ａ）＞
発光管１１内に大気が封入されている状態で、排気管６を封じる。
この発光管２を電気炉に入れ、大気中で５０分間、温度５８０℃で加熱する。発光管内の酸素とロウ材とが反応してロウ材が酸化し、ロウ材の表面に金属酸化物（具体的には酸化ニッケルＮｉＯ）層が形成される。
＜大気（酸素）排気（Ｂ）＞
次いで、排気管６を開放して発光管内を排気する。
＜フッ化処理（Ｃ）＞
排気管６を排気設備に接続して発光管内を真空にした後、５％のフッ素（Ｆ２）と、９５％のヘリウム（Ｈｅ）混合ガスを３０ｋＰａ封入し、排気管２を封止する。
これを再び電気炉に入れて、大気中で５０分間、温度５８０℃で加熱する。
この時、発光管内の金属酸化物層の表面に、金属フッ化物層が形成される。
＜ガス排気（Ｄ）＞
排気管６を開放して発光管２内のガスを排気する。
＜発光ガス封入（Ｅ）＞
排気管６を排気設備に接続して発光管２内を真空にした後、発光ガスとして希ガスおよびフッ素を封入し、排気管を封止する。
【００１４】
図４に本発明の効果を実証するための実験を行った結果を示す。
本発明は、フッ化処理の前に酸化処理を施したものであり、従来例は酸化処理を施さずに、単にフッ化処理したものである。
点灯寿命は、ＡｒＦエキシマランプを連続点灯し、一定時間経過ごとに波長１９３ｎｍの照度を測定することによる照度維持率の変化にて評価した。照度維持率は、点灯開始時の照度を１として百分率にて表した数値である。
酸化物層なし（従来例）では、６５時間経過した時点で照度維持率が６０％と著しく低下し、９０時間経過時には２６％まで落ち込んだ。
これに対して、酸化物層あり（本発明）では、６５時間経過した時点でも照度維持率は、８７％と高く、９０時間経過時でも８１％と維持率が高かった。そのまま試験を続行し、２５０時間経過しても３０％と、酸化物層なしのランプよりも照度が高かった。
【００１５】
以上の実験結果より、詳細は必ずしも明らかではないが、以下のように現象と思われる。
従来例にかかるランプで照度が著しく低下したことから、ロウ材の表面に酸化物層を形成せずに直接フッ化物層を形成すると、フッ化物層が表面全面に均一に形成できず、島状の空孔が発生した状態でランプが製造されたものと考えられる。これは、先に記述したように、その表面の走査電子顕微鏡（ＳＥＭ）による観察の結果と一致する。
これにより、点灯によってその空孔部分で露出したロウ材と内部に封入したフッ素ガスとが反応して、フッ素が減少することにより、発光量が減少し、照度低下につながったものと考えられる。
一方、本発明では、ロウ材の表面を酸化物層が覆うことにより、フッ化物層が酸化物層を下地として均一にその表面に形成されることにより、島状の空孔を生じなかったと考えられる。これにより、点灯時にもロウ材とフッ素が反応しにくく、フッ素の量が減少しなかったので、照度低下が抑制されたである。
【００１６】
以上のように、本発明のエキシマランプでは、発光管端部を封止する金属キャップおよび金属ロウ材の表面に酸化物層を形成するとともに、該酸化物層の表面にフッ化物層を形成したことにより、フッ化物層がその表面上に万遍なく形成されて、金属キャップや金属ロウ材などの下地が直接発光空間に露出することがなく、発光ガスとしてのフッ素が反応して減少することが防止され、長時間にわたって発光強度が低下することがないものである。
【符号の説明】
【００１７】
１      エキシマランプ
２      発光管
３      外部電極
４      金属キャップ
５      金属ロウ材
６      排気管
７      メタライズ層
１０    ロウ材フッ化物層
１１    ロウ材酸化物層
【図１】
2012181998.tif 000003
【図２】
2012181998.tif 000004
【図３】
2012181998.tif 000005
【図４】
2012181998.tif 000006
【図５】
2012181998.tif 000007
【図６】
2012181998.tif 000008
【図７】
2012181998.tif 000009